(57)【要約】  ＯＬＥＤデバイスを製造する方法は、基板の１つの表面の上にカラーフィルタアレイを形成するステップと、気化処理によって、基板の第２の表面の上のアノードとアノードの上の正孔輸送層とを形成するステップと、白色光を放射することのできる発光層を形成するため、１つかそれ以上のコーティングしたドナー要素を正孔輸送層に対する転写位置に移動させ、発光材料をドナー要素から正孔輸送層に転写するステップと、気化処理によって発光層の上にカソードをコーティングするステップとを含む。
2007518228.tif 000002
【特許請求の範囲】
【請求項１】
ＯＬＥＤデバイスを製造する方法であって、
ａ）基板の１つの表面の上にカラーフィルタアレイを形成するステップと、
ｂ）気化処理によって、前記基板の第２の表面の上のアノードと前記アノードの上の正孔輸送層とを形成するステップと、
ｃ）白色光を放射することのできる発光層を形成するため、１つかそれ以上のコーティングしたドナー要素を前記正孔輸送層に対する転写位置に移動させ、発光材料を前記ドナー要素から前記正孔輸送層に転写するステップと、
ｄ）気化処理によって、前記発光層の上にカソードをコーティングするステップとを含む方法。
【請求項２】
前記ドナー要素が、前記転写位置に順次移動し放射によって加熱されて材料の転写を発生する転写性発光材料の一連のコーティングしたパッチを有する可撓性ウェブである、請求項１に記載の方法。
【請求項３】
ドナー要素であって、ドナー支持体と、前記支持体の上に形成され、転写されると、ＯＬＥＤデバイスのための単一の白色発光層を形成する２つの転写性着色剤成分の混合物を有する層とを備えるドナー要素。
【請求項４】
白色光を放射するＯＬＥＤデバイスを製造する方法であって、
ａ）可撓性ドナー支持体を提供し、該ドナー支持体に、ＯＬＥＤデバイス中の白色発光層を形成することのできる熱転写性材料を転写するステップと、
ｂ）材料転写の前にコーティングした前記ドナー支持体を検査するステップとを含む方法。
【発明の詳細な説明】
【技術分野】
【０００１】
本発明は、カラーフィルタアレイを備えた白色ＯＬＥＤデバイス及びその製造に関する。
【背景技術】
【０００２】
ＯＬＥＤデバイスとも呼ばれる、有機発光ダイオードデバイスは、一般に基板と、アノードと、有機化合物から製造された正孔輸送層と、適切なドーパントを備えた有機発光層と、有機電子輸送層と、カソードとを含む。ＯＬＥＤデバイスは低い駆動電圧、高い輝度、広い視野角、及びフルカラーフラット発光ディスプレイのための能力のため魅力的である。タン（Ｔａｎｇ）他は、米国特許第４，７６９，２９２号及び第４，８８５，２１１号でこの多層ＯＬＥＤデバイスを記載している。
【０００３】
フルカラーＯＬＥＤデバイスは３つの異なる色の発光層を非常に正確なパターンで蒸着する必要があることがある。これは大量生産時にサイクルタイムを増大する困難な処理となることがあるので、フィルタ付き白色発光ＯＬＥＤデバイスに対する関心が増大している。
【０００４】
白色放射電場発光（ＥＬ）層を使用してマルチカラーデバイスを形成してもよい。各画素をカラーフィルタアレイ（ＣＦＡ）の一部であるカラーフィルタ要素と結合して画素化マルチカラーディスプレイを達成する。有機ＥＬ層は全ての画素に共通であり、視認者が知覚する最終的な色は画素の対応するカラーフィルタ要素によって決定される。従って、有機ＥＬ層のパターニングを必要とせずにマルチカラーまたはＲＧＢデバイスを製造することができる。白色ＣＦＡ上部発光デバイスの例は米国特許第６，３９２，３４０号に示されている。
【０００５】
白色光を生じるＯＬＥＤデバイスは明るく、効率的で、一般に約（０．３３，０．３３）の国際照明委員会（Ｃｏｍｍｉｓｓｉｏｎ  Ｉｎｔｅｒｎａｔｉｏｎａｌｅ  ｄ’Ｅｃｌａｉｒａｇｅ，ＣＩＥ）色度座標を有するべきである。何れにせよ、この開示によれば、白色光とはユーザが白色を有するものとして知覚する光である。以下の特許及び刊行物は、白色光を生じることができ、正孔輸送層と有機発光層とを備え、１対の電極の間に置かれた有機ＯＬＥＤデバイスの製造を開示する。
【０００６】
Ｊ．シ（Ｊ．Ｓｈｉ）は以前、発光層がホスト発光材料中に均一に分散した赤色及び青色発光材料を含む白色を生じるＯＬＥＤデバイスを報告している（米国特許第５，６８３，８２３号）。佐藤（Ｓａｔｏ）他は、日本国特開平０７−１４２１６９号で、正孔輸送層に隣接する青色発光層と、それに続く、赤色蛍光層を含む領域を有する緑色発光層を形成することによって製造される、白色光を放射することのできるＯＬＥＤデバイスを開示している。
【０００７】
城戸（Ｋｉｄｏ）他は、科学（Ｓｃｉｅｎｃｅ）、第２６７巻、１３３２ページ（１９９５）及び応用物理通信（ＡＰＬ）、第６４巻、８１５ページ（１９９４）で、白色光を生じるＯＬＥＤデバイスを報告している。このデバイスでは、各々青色、緑色、または赤色の光を放射する、異なるキャリア輸送特性を備えた３つの発光体層を使用して白色光を生成する。リットマン（Ｌｉｔｔｍａｎ）他は、米国特許第５，４０５，７０９号で、正孔−電子の再結合に応答して白色光を放射することができ、青緑色から赤色までの範囲の可視光での蛍光性を備える別の白色発光デバイスを開示する。デーシュパーンデー（Ｄｅｓｈｐａｎｄｅ）他は、応用物理通信（Ａｐｐｌｉｅｄ  Ｐｈｙｓｉｃｓ  Ｌｅｔｔｅｒｓ）、第７５巻、８８８ページ（１９９９）で、正孔阻止層によって分離された赤色、青色、及び緑色の蛍光層を使用する白色ＯＬＥＤデバイスを公開している。
【０００８】
白色発光ＯＬＥＤデバイスのための効率的で低コストな製造方法に対する必要が存在している。
【発明の開示】
【発明が解決しようとする課題】
【０００９】
従って、本発明の目的は白色発光ＯＬＥＤデバイスのための効率的な製造工程を提供することである。
【課題を解決するための手段】
【００１０】
この目的は、カラーＯＬＥＤデバイスを製造する方法であって、
ａ）基板の１つの表面の上にカラーフィルタアレイを形成するステップと、
ｂ）気化処理によって、基板の第２の表面の上のアノードとアノードの上の正孔輸送層とを形成するステップと、
ｃ）白色光を放射することのできる発光層を形成するため、１つかそれ以上のコーティングしたドナー要素を正孔輸送層に対する転写位置に移動させ、発光材料をドナー要素から正孔輸送層に転写するステップと、
ｄ）気化処理によって、発光層の上にカソードをコーティングするステップとを含む方法によって達成される。
【発明の効果】
【００１１】
本発明の利点は、一部のＲＧＢシステムでドナー要素転写のために必要とされることのある正確な位置決めの必要なしにドナー要素を使用してＯＬＥＤデバイスを製造することができるため、製造の際効率を増大しサイクルタイムとコストを低減できることである。さらなる利点は、転写のために使用する前にドナー要素を分析できるため標準以下のＯＬＥＤデバイスの製造を防止できることである。本発明のさらなる利点は、例えば白色ＯＬＥＤデバイスのためのポリマー材料といった、容易に気化転写を行えない発光材料と共に使用できることである。さらなる利点は、本発明はＲＧＢＷアレイを含むＯＬＥＤデバイスを製造する際に使用できることである。本発明のさらなる利点は、ＯＬＥＤデバイスが、層成分の濃度の公差が大きい発光層を使用できることである。
【００１２】
層の厚さといったデバイスの特徴的な寸法はマイクロメータ未満のものが多いため、図面の縮尺は寸法精度より視覚化の容易さを考慮したものになっている。
【発明を実施するための最良の形態】
【００１３】
「画素」という用語は、当業技術分野で承認された使用法により、他の範囲と独立して光を放射するよう刺激することができるディスプレイパネルの範囲を示すために利用する。「ＯＬＥＤデバイス」または「有機発光ディスプレイ」という用語は、画素として有機発光ダイオードを備えるディスプレイデバイスという当業技術分野で承認された意味で使用する。カラーＯＬＥＤデバイスは少なくとも１色の光を放射する。「マルチカラー」という用語は、異なる範囲で異なる色相の光を放射することのできるディスプレイパネルを記述するために利用する。特に、この用語は、異なる色の画像を表示することのできるディスプレイパネルを記述するために利用する。これらの範囲は必ずしも連続していない。「フルカラー」という用語は、可視スペクトルの赤、緑、及び青領域で発光し、任意の組み合わせの色相の画像を表示することのできるマルチカラーディスプレイパネルを記述するために利用する。赤、緑、及び青は三原色を構成し、適当に混合することによって他の全ての色を生成することができる。「色相」という用語は、可視スペクトル内の光放射の輝度プロファイルを指し、異なる色相によって色の視覚的に識別可能な差を示す。画素または副画素は一般に、ディスプレイパネル中の最小のアドレス指定可能な単位を示すために使用する。モノクロディスプレイの場合、画素または副画素という区別はない。「副画素」という用語は、マルチカラーディスプレイパネルにおいて使用し、特定の色を放射するよう独立してアドレス指定可能な画素の何らかの部分を示すために利用する。例えば、青の副画素は、青の光を放射するようアドレス指定可能な画素の部分である。フルカラーディスプレイでは、画素は一般に、三原色の副画素、すなわち青、緑、及び赤を備える。「ピッチ」という用語は、ディスプレイパネル中の２つの画素または副画素を分離する距離を示すために使用する。すなわち、副画素のピッチとは、２つの副画素間の離隔距離を意味する。
【００１４】
ここで図１を参照すると、本発明の第１の実施形態によって準備できる発光カラーＯＬＥＤデバイス１０の画素の断面図が示される。ＯＬＥＤデバイス１０は最小限、基板２０、アノード３０ａ、３０ｂ、及び３０ｃ（各副画素に対して１つのアノード）、アノードから間隔の開いたカソード９０、発光層５０、及びカラーフィルタアレイを含む。カラーフィルタアレイは、例えば、各々それぞれ赤色、緑色、及び青色の副画素の一部を形成する赤色フィルタ２５ａ、緑色フィルタ２５ｂ、及び青色フィルタ２５ｃといった一連の別個のフィルタを含む。各副画素はそれぞれ、個別の副画素の放射を独立して発生することのできる固有のアノード３０ａ、３０ｂ、及び３０ｃを有する。また、ＯＬＥＤデバイス１０は、正孔注入層３５、正孔輸送層４０、第２の発光層４５、電子輸送層５５、及び電子注入層６０を含んでもよい。正孔注入層３５、正孔輸送層４０、発光層４５及び５０、電子輸送層５５、及び電子注入層６０は、アノード３０とカソード９０との間に配置された、本発明の目的では白色光を集合的に放射する少なくとも２つの異なるドーパントを含む有機ＥＬ要素７０を備える。これらの構成要素をさらに詳細に説明する。
【００１５】
基板２０は有機固体または無機固体でもよく、また有機及び無機固体を含んでもよい。基板２０は剛体または可撓性でよく、シートまたはウェハといった独立した別個の部片または連続ロールとして処理してもよい。通常の基板材料は、ガラス、プラスチック、金属、セラミック、半導体、金属酸化物、半導体酸化物、半導体窒化物、またはそれらの組み合わせを含む。基板２０は材料の均質な混合物、材料の複合体、または材料の多数の層でもよい。基板２０は、例えばアクティブマトリックス低温ポリシリコンまたはアモルファスシリコンＴＦＴ基板といったＯＬＥＤデバイスを準備するため一般的に使用される基板であるＯＬＥＤ基板でよい。基板２０は、光放射の意図した方向に応じて光透過性または不透明の何れかでよい。光透過特性は基板を通じてＥＬ放射を見るために望ましい。この場合、透明なガラスまたはプラスチックが一般に利用される。ＥＬ放射をトップ電極を通じて見る適用業務では、ボトム支持体の透過特性は重要でないので、光透過性、光吸収性または光反射性でもよい。この場合使用される基板は、ガラス、プラスチック、半導体材料、セラミックス、及び回路基板材料、または、パッシブマトリックスデバイスまたはアクティブマトリックスデバイスの何れかでよいＯＬＥＤデバイスを形成する際一般に使用される何らかの他のものを含むが、これらに制限されない。
【００１６】
カラーフィルタ２５ａ、２５ｂ、及び２５ｃは、ＯＬＥＤデバイス１０の副画素から放射される色のためのカラーフィルタ要素を含み、有機ＥＬ要素７０の上に配置されるカラーフィルタアレイの一部である。カラーフィルタは白色光に応答してあらかじめ選択した色の光を通過させ、各副画素のあらかじめ選択した色出力を生じるように構成する。それぞれ赤色、緑色、及び青色の光を通過させる３つの異なる種類のカラーフィルタ２５ａ、２５ｂ、及び２５ｃのアレイはフルカラーＯＬＥＤデバイスでは特に有用である。有用であることが知られている別の配置は、カラーフィルタがないためＯＬＥＤデバイスから全スペクトルの放射が可能な第４の副画素を含み、こうした配置は一般にＲＧＢＷデバイスとして知られている。いくつかの種類のカラーフィルタが当業技術分野で知られている。１つの種類のカラーフィルタは第２の透明な基板上に形成し第１の基板２０の画素と位置合わせする。代替的な種類のカラーフィルタはＯＬＥＤデバイス１０の要素の上に直接形成する。個別のカラーフィルタ要素の間の間隔に黒色マトリックス（図示せず）を満たして、画素のクロストークを低減しディスプレイのコントラストを改善してもよい。本出願では、カラーフィルタアレイを形成するカラーフィルタ２５ａ、２５ｂ、及び２５ｃは基板２０の１つの表面の上に形成され、アノード３０ａ、３０ｂ、及び３０ｃはそれぞれ基板２０の第２の表面の上に形成されたものとして示されているが、カラーフィルタは代替的には基板２０と対応するアノードとの間に配置してもよい。上部発光デバイスの場合、カラーフィルタはカソード９０の上に配置してもよい。
【００１７】
電極は基板２０の上に形成し、最も一般的にはアノード、例えばアノード３０ａ、３０ｂ、及び３０ｃとして構成する。ＥＬ放射を基板２０を通じて見る場合、アノード層３０ａ、３０ｂ、及び３０ｃは対象放射に対して透明または実質上透明であるべきである。本発明で有用な一般的な透明アノード材料はインジウム−スズ酸化物、及びスズ酸化物であるが、アルミニウムまたはインジウムでドープした亜鉛酸化物、マグネシウム−インジウム酸化物、及びニッケル−タングステン酸化物を含むがこれらに制限されない他の金属酸化物も使用できる。こうした酸化物に加えて、窒化ガリウムのような金属窒化物、セレン化亜鉛のような金属セレン化物、及び硫化亜鉛のような金属硫化物をアノード材料として使用してもよい。ＥＬ放射をトップ電極を通じて見る適用業務では、アノード材料の透過特性は重要でないので、透明、不透明または反射性の任意の導電性材料を使用してよい。この適用業務のための導体の例は、金、イリジウム、モリブデン、パラジウム、及びプラチナを含むが、これらに制限されない。透過性または他の、好適なアノード材料は、４．１ｅＶ以上の仕事関数を有する。望ましいアノード材料は、気化、スパッタリング、化学蒸着、または電気化学手段といった何らかの適切な手段によって蒸着すればよい。アノード材料は周知のフォトリソグラフィ処理を使用してパターン化してもよい。
【００１８】
必ずしも必要ではないが、有機発光ディスプレイ中のアノード３０ａ、３０ｂ、及び３０ｃの上に正孔注入層３５を形成するのが有用であることが多い。正孔注入材料は、後続の有機層の膜形成特性を改善し正孔輸送層への正孔の注入を促進する役目を果たすことがある。正孔注入層３５で使用する適切な材料は、米国特許第４，７２０，４３２号に記載のポルフィリン化合物、米国特許第６，２０８，０７５号に記載のプラズマ蒸着フルオロカーボンポリマー、及び酸化バナジウム（ＶＯx）、酸化モリブデン（ＭｏＯx）、酸化ニッケル（ＮｉＯx）等を含む無機酸化物を含むが、これらに制限されない。有機ＥＬデバイスにおいて有用であると伝えられる代替正孔注入材料は、欧州特許第ＥＰ  ０  ８９１  １２１  Ａ１号及び第ＥＰ  １  ０２９  ９０９  Ａ１号に記載されている。
【００１９】
必ずしも必要ではないが、アノード３０ａ、３０ｂ、及び３０ｃの上に正孔輸送層４０を形成し配置するのが有用であることが多い。望ましい正孔輸送材料は、気化、スパッタリング、化学蒸着、電気化学的手段、熱転写、またはドナー材料からのレーザ熱転写といった何らかの適切な方法によって蒸着してよい。正孔輸送層４０で有用な正孔輸送材料が芳香族第三級アミンのような化合物を含むことは周知であり、芳香族第三級アミンとは、少なくとも１つが芳香環の要素である炭素原子にだけ結合する少なくとも１つの三価窒素原子を含む化合物であると理解されている。１つの形態では、芳香族第三級アミンは、モノアリールアミン、ジアリールアミン、トリアリールアミン、またはポリマーアリールアミンといったアリールアミンでもよい。モノマートリアリールアミンの例は、米国特許第３，１８０，７３０号で、クリュプフェル（Ｋｌｕｐｆｅｌ）他によって例示されている。１つかそれ以上のビニル基によって置換され、かつ／または少なくとも１つの活性水素を含む基を備える他の適切なトリアリールアミンは、米国特許第３，５６７，４５０号及び第３，６５８，５２０号でブラントリー（Ｂｒａｎｔｌｙ）他によって開示されている。
【００２０】
芳香族第三級アミンのさらに好適な種類は、米国特許第４，７２０，４３２号及び第５，０６１，５６９号で開示されているような少なくとも２つの芳香族第三級アミン部分を含むものである。こうした化合物は構造式Ａによって表されるものを含むが、
【００２１】
【化１】
2007518228.tif 000003
【００２２】
ここで、
Ｑ1及びＱ2は別個に選択された芳香族第三級アミン部分であり、
Ｇは炭素−炭素結合のアリーレン、シクロアルキレン、またはアルキレン基といった結合基である。
【００２３】
１つの実施形態では、Ｑ1またはＱ2の少なくとも１つは、例えばナフタレンのような多環式縮合環状構造を含む。Ｇがアリール基である場合、それは好都合にはフェニレン、ビフェニレン、またはナフタレンモイエティである。
【００２４】
構造式Ａを満足し２つのトリアリールアミン部分を含むトリアリールアミンの有用な種類は構造式Ｂによって表されるが、
【００２５】
【化２】
2007518228.tif 000004
【００２６】
ここで、
Ｒ1及びＲ2は各々別個に水素原子、アリール基、またはアルキル基を表すか、またはＲ1及びＲ2は共にシクロアルキル基を完成する原子を表し、
Ｒ3及びＲ4は各々別個にアリール基を表し、そのアリール基は、構造式Ｃによって示されるようなジアリール置換アミノ基によって置換され、
【００２７】
【化３】
2007518228.tif 000005
【００２８】
ここでＲ5及びＲ6は別個に選択されたアリール基である。１つの実施形態では、Ｒ5及びＲ6の少なくとも１つは、例えばナフタレンのような多環式縮合環状構造を含む。
【００２９】
芳香族第三級アミンの別の種類はテトラアリールジアミンである。望ましいテトラアリールジアミンはアリーレン基を介して結合した、式Ｃによって示されるような２つのジアリールアミノ基を含む。有用なテトラアリールジアミンは式Ｄによって表されるものを含むが、
【００３０】
【化４】
2007518228.tif 000006
【００３１】
ここで、
各Ａｒｅは、フェニレンまたはアントラセン部分といった別個に選択されたアリーレン基であり、
ｎは１〜４の整数であり、
Ａｒ、Ｒ7、Ｒ8、及びＲ9は別個に選択されたアリール基である。
【００３２】
通常の実施形態では、Ａｒ、Ｒ7、Ｒ8、及びＲ9の少なくとも１つは、例えばナフタレンのような多環式縮合環状構造を含む。
【００３３】
上記の構造式Ａ、Ｂ、Ｃ、Ｄの様々なアルキル、アルキレン、アリール、及びアリーレン部分は各々順番に置換してもよい。通常の置換基はアルキル基、アルコキシ基、アリール基、アリールオキシ基、及びフッ化物、塩化物、及び臭化物といったハロゲンを含む。様々なアルキル及びアルキレンモイエティは通常１個〜約６個の炭素原子を含む。シクロアルキル部分は３個〜約１０個の炭素原子を含むことがあるが、通常は、例えばシクロペンチル、シクロヘキシル、及びシクロヘプチル環状構造といった５個、６個、または７個の炭素原子を含む。アリール及びアリーレン部分は普通フェニル及びフェニレン部分である。
【００３４】
ＯＬＥＤデバイスにおける正孔輸送層は単一の芳香族第三級アミン化合物またはその混合物から形成してよい。詳しく言うと、式Ｂを満足するトリアリールアミンのようなトリアリールアミンを、式Ｄによって示されるようなテトラアリールジアミンと組み合わせて利用してよい。トリアリールアミンをテトラアリールジアミンと組み合わせて利用する場合、後者は、トリアリールアミンと電子注入及び電子輸送層との間に挿入された層として配置する。有用な芳香族第三級アミンの例は以下である。
１，１−ビス（４−ジ−ｐ−トリルアミノフェニル）シクロヘキサン
１，１−ビス（４−ジ−ｐ−トリルアミノフェニル）−４−フェニルシクロヘキサン
４，４’−ビス（ジフェニルアミノ）クアドリフェニル
ビス（４−ジメチルアミノ−２−メチルフェニル）−フェニルメタン
Ｎ，Ｎ，Ｎ−トリ（ｐ−トリル）アミン
４−（ジ−ｐ−トリルアミノ）−４’−［４（ジ−ｐ−トリルアミノ）−スチリル］スチルベン
Ｎ，Ｎ，Ｎ’，Ｎ’−テトラ−ｐ−トリル−４−４’−ジアミノビフェニル
Ｎ，Ｎ，Ｎ’，Ｎ’−テトラフェニル−４，４’−ジアミノビフェニル
Ｎ−フェニルカルバゾール
ポリ（Ｎ−ビニルカルバゾール）
Ｎ，Ｎ’−ジ−１−ナフタレニル−Ｎ，Ｎ’−ジフェニル−４，４’−ジアミノビフェニル
４，４’−ビス［Ｎ−（１−ナフチル）−Ｎ−フェニルアミノ］ビフェニル、４，４”−ビス［Ｎ−（１−ナフチル）−Ｎ−フェニルアミノ］ｐ−テルフェニル
４，４’−ビス［Ｎ−（２−ナフチル）−Ｎ−フェニルアミノ］ビフェニル
４，４’−ビス［Ｎ−（３−アセナフテニル）−Ｎ−フェニルアミノ］ビフェニル
１，５−ビス［Ｎ−（１−ナフチル）−Ｎ−フェニルアミノ］ナフタレン
４，４’−ビス［Ｎ−（９−アンスリル）−Ｎ−フェニルアミノ］ビフェニル
４，４”−ビス［Ｎ−（１−アンスリル）−Ｎ−フェニルアミノ］−ｐ−テルフェニル
４，４’−ビス［Ｎ−（２−フェナンスリル）−Ｎ−フェニルアミノ］ビフェニル
４，４’−ビス［Ｎ−（８−フルオランテニル）−Ｎ−フェニルアミノ］ビフェニル
４，４’−ビス［Ｎ−（２−ピレニル）−Ｎ−フェニルアミノ］ビフェニル
４，４’−ビス［Ｎ−（２−ナフタセニル）−Ｎ−フェニルアミノ］ビフェニル
４，４’−ビス［Ｎ−（２−ペリレニル）−Ｎ−フェニルアミノ］ビフェニル
４，４’−ビス［Ｎ−（１−コロレニル）−Ｎ−フェニルアミノ］ビフェニル
２，６−ビス（ジ−ｐ−トリルアミノ）ナフタレン
２，６−ビス［ジ−（１−ナフチル）アミノ］ナフタレン
２，６−ビス［Ｎ−（１−ナフチル）−Ｎ−（２−ナフチル）アミノ］ナフタレン
Ｎ，Ｎ，Ｎ’，Ｎ’−テトラ（２−ナフチル）−４−４”−ジアミノ−ｐ−テルフェニル
４，４’−ビス｛Ｎ−フェニル−Ｎ−［４−（１−ナフチル）−フェニル］アミノ｝ビフェニル
４，４’−ビス「Ｎ−フェニル−Ｎ−（２−ピレニル）アミノ］ビフェニル
２，６−ビス［Ｎ，Ｎ−ジ（２−ナフチル）アミン］フルオレン
１，５−ビス［Ｎ−（１−ナフチル）−Ｎ−フェニルアミノ］ナフタレン
【００３５】
有用な正孔輸送材料の別の種類は、欧州特許第ＥＰ  １  ００９  ０４１号に記載の多環式芳香族化合物を含む。さらに、ポリ（Ｎ−ビニルカルバゾール）（ＰＶＫ）、ポリチオフェン、ポリピロール、ポリアニリン、及びＰＥＤＯＴ／ＰＳＳとも呼ばれるポリ（３，４−エチレンジオキシチオフェン）／ポリ（４−スチレンスルホネート）のような共重合体といったポリマー正孔輸送材料を使用してもよい。
【００３６】
発光層５０（及び、もしあれば発光層４５）は、正孔−電子の再結合に応答して光を生じる。発光層５０は一般に正孔輸送層４０の上に配置する。望ましい有機発光材料は、気化、スパッタリング、化学蒸着、電気化学的手段、またはドナー材料からの放射熱転写といった何らかの適切な方法で蒸着してよい。有用な有機発光材料は周知である。米国特許第４，７６９，２９２号及び第５，９３５，７２１号にさらに十分に記載されているように、有機ＥＬ要素の発光層は、この領域での電子−正孔対の再結合の結果として電場発光が生じる発光または蛍光材料を備える。発光層は単一の材料から構成してもよいが、より一般的には、ゲスト化合物またはドーパントによってドープしたホスト材料を含み、光放射は主としてドーパントから生じる。ドーパントは特定のスペクトルを有する色の光を生じるように選択する。発光層のホスト材料は、以下定義するような電子輸送材料、上記で定義したような正孔輸送材料、または正孔−電子の再結合をサポートする別の材料でもよい。ドーパントは普通、高度蛍光染料から選択するが、ＰＣＴ出願公報第ＷＯ９８／５５５６１号、第ＷＯ００／１８８５１号、第ＷＯ００／５７６７６号、及び第ＷＯ００／７０６５５号に記載の遷移金属複合体のような燐光性化合物も有用である。通常、０．０１〜１０質量％のドーパントをホスト材料中にコーティングする。
【００３７】
ドーパントとして染料を選択するための重要な関係は、分子の最高占有分子軌道と最低非占有分子軌道との間のエネルギー差として定義されるバンドギャップ電位の比較である。ホスト材料からドーパント分子への有効なエネルギー転写のため、必要な条件は、ドーパントのバンドギャップがホスト材料のバンドギャップより小さいことである。
【００３８】
使用できることが知られているホスト及び発光分子は、米国特許第４，７６８，２９２号、第５，１４１，６７１号、第５，１５０，００６号、第５，１５１，６２９号、第５，２９４，８７０号、第５，４０５，７０９号、第５，４８４，９２２号、第５，５９３，７８８号、第５，６４５，９４８号、第５，６８３，８２３号、第５，７５５，９９９号、第５，９２８，８０２号、第５，９３５，７２０号、第５，９３５，７２１号、及び第６，０２０，０７８号に記載のものを含むが、これらに制限されない。
【００３９】
８−ヒドロキシキノリン及び同様の誘導体の金属複合体（式Ｅ）は、電場発光をサポートすることのできる有用なホスト材料の１つの種類を構成し、例えば緑色、黄色、橙色、及び赤色といった５００ｎｍより長い波長の光放射に特に適している。
【００４０】
【化５】
2007518228.tif 000007
【００４１】
ここで、
Ｍは金属を表し、
ｎは１〜３の整数であり、
Ｚは発生する都度別個に、少なくとも２つの縮合芳香環を有する核を完成する原子を表す。
【００４２】
上記から、金属は一価、二価、または三価の金属でもよいことが明らかである。金属は、例えば、リチウム、ナトリウム、またはカリウムといったアルカリ金属、マグネシウムまたはカルシウムといったアルカリ土類金属、またはボロンまたはアルミニウムといった土類金属でもよい。一般に、有用なキレート化金属であることが知られた一価、二価、または三価の金属を利用すればよい。
【００４３】
Ｚは、少なくとも１つがアゾール環またはアジン環である少なくとも２つの縮合芳香環を含む複素環核を完成する。必要な場合、脂肪族環及び芳香族環の両方を含む追加の環を２つの必要な環と共に縮合してもよい。機能を改善することなく分子の大きさを増やすのを避けるため、環の原子の数は１８またはそれ未満に維持する。
【００４４】
有用なキレート化オキシノイド化合物の例は以下である。
ＣＯ−１：アルミニウムトリスオキシン［別名、トリス（８−キノリノラト）アルミニウム（ＩＩＩ）］
ＣＯ−２：マグネシウムビスオキシン［別名、ビス（８−キノリノラト）マグネシウム（ＩＩ）］
ＣＯ−３：ビス［ベンゾ｛ｆ｝−８−キノリノラト）亜鉛（ＩＩ）
ＣＯ−４：ビス（２−メチル−８−キノリノラト）アルミニウム（ＩＩＩ）−μ−オキソ−ビス（２−メチル−８−キノリノラト）アルミニウム（ＩＩＩ）
ＣＯ−５：インジウムトリスオキシン［別名、トリス（８−キノリノラト）インジウム］
ＣＯ−６：アルミニウムトリス（５−メチルオキシン）［別名、トリス（５−メチル−８−キノリノラト）アルミニウム（ＩＩＩ）］
ＣＯ−７：リチウムオキシン［別名、（８−キノリノラト）リチウム（Ｉ）］
ＣＯ−８：ガリウムオキシン［別名、トリス（８−キノリノラト）ガリウム（ＩＩＩ）］
ＣＯ−９：ジルコニウムオキシン［別名、テトラ（８−キノリノラト）ジルコニウム（ＩＶ）］
【００４５】
発光層５０中のホスト材料は、９及び１０位の炭化水素または置換炭化水素置換基を有するアントラセン誘導体でもよい。例えば、９，１０−ジ−（２−ナフチル）アントラセン（式Ｆ）の誘導体は、電場発光をサポートすることのできる有用なホスト材料の１つの種類を構成し、例えば青色、緑色、黄色、橙色または赤色といった４００ｎｍより長い波長の光放射に特に適している。
【００４６】
【化６】
2007518228.tif 000008
【００４７】
ここでＲ1、Ｒ2、Ｒ3、Ｒ4、Ｒ5、及びＲ6は、各環についての１つかそれ以上の置換基を表し、各置換基は以下のグループから別個に選択する。
グループ１：水素、または１個〜２４個の炭素原子のアルキル
グループ２：５個〜２０個の炭素原子のアリールまたは置換アリール
グループ３：アンスラセニル、ピレニル、またはペリレニルの縮合芳香環を完成するために必要な４個〜２４個の炭素原子
グループ４：フリル、チェニル、ピリジル、キノリニルまたは他の複素環系の縮合複素芳香環を完成するために必要な５個〜２４個の炭素原子のヘテロアリールまたは置換ヘテロアリール
グループ５：１個〜２４個の炭素原子のアルコキシルアミノ、アルキルアミノ、またはアリールアミノ
グループ６：フッ素、塩素、臭素またはシアン
【００４８】
ベンザゾール誘導体（式Ｇ）は、電場発光をサポートすることのできる有用なホストの別の種類を構成し、例えば青色、緑色、黄色、橙色または赤色といった４００ｎｍより長い波長の光放射に特に適している。
【００４９】
【化７】
2007518228.tif 000009
【００５０】
ここで、
ｎは３〜８の整数であり、
ＺはＯ、ＮＲまたはＳであり、
Ｒ’は水素、例えばプロピル、ｔ−ブチル、ヘプチル等といった１個〜２４個の炭素原子のアルキル、例えばフェニル及びナフチル、フリル、チェニル、ピリジル、キノリニル及び他の複素環系といった５個〜２０個の炭素原子のアリールまたはヘテロ原子置換アリール、またはクロロ、フルオロといったハロゲン、または縮合芳香環を完成するために必要な原子であり、
Ｌは、アルキル、アリール、置換アルキル、または置換アリールを含む結合単位であり、多数のベンザゾールを互いに共役的または非共役的に接続する。
【００５１】
有用なベンザゾールの例は、２，２’，２”−（１，３，５−フェニレン）トリス［１−フェニル−１Ｈ−ベンゾイミダゾール］である。
【００５２】
望ましい蛍光ドーパントは、ペリレンまたはペリレンの誘導体、アントラセン、テトラセン、キサンテン、ルブレン、クマリン、ローダミン、キナクリドン、ジシアノメチレンピラン化合物、チオピラン化合物、ポリメチン化合物、ピリリウム及びチアピリリウム化合物の誘導体、ジストリリルベンゼンまたはジスチリルビフェニルの誘導体、ビス（アジニル）メタンボロン錯化合物、及びカルボスチリル化合物を含む。有用なドーパントの例は以下を含むが、これらに制限されない。
【００５３】
【化８】
2007518228.tif 000010
【化９】
2007518228.tif 000011
【化１０】
2007518228.tif 000012
【化１１】
2007518228.tif 000013
【００５４】
他の有機発光材料は、例えば、同じ譲受人に譲受された米国特許第６，１９４，１１９Ｂ１号及びそこに引用された参考文献でウォルク（Ｗｏｌｋ）他によって教示されているポリフェニレンビニレン誘導体、ジアルコキシ−ポリフェニレンビニレン、ポリ−パラ−フェニレン誘導体、及びポリフルオレン誘導体といったポリマー物質でもよい。
【００５５】
必ずしも必要ではないが、ＯＬＥＤデバイス１０が発光層５０の上に配置された電子輸送層５５を含むのが有用であることが多い。望ましい電子輸送材料は、気化、スパッタリング、化学蒸着、電気化学的手段、熱転写、またはドナー材料からのレーザ熱転写といった何らかの適切な方法によって蒸着してよい。電子輸送層５５で使用するための好適な電子輸送材料は、（一般に８−キノリノールまたは８−ヒドロキシキノリンとも呼ばれる）オキシン自体のキレートを含む金属キレート化オキシノイド化合物である。こうした化合物は電子の注入及び輸送を助け、どちらでも高いレベルの性能を示し薄膜の形態の製造が容易である。考慮されるオキシノイド化合物の例は、前に記載した式Ｅを満たすものである。
【００５６】
他の電子輸送材料は、米国特許４，３５６，４２９号に記載されているような様々なブタジエン誘導体、及び米国特許第４，５３９，５０７号に記載されているような様々な複素環蛍光増白剤を含む。構造式Ｇを満たすベンザゾールも有用な電子輸送材料である。
【００５７】
他の電子輸送材料は、例えば、導電性分子及びポリマー便覧、第１〜４巻、Ｈ．Ｓ．ナルワ編、ジョン  ワイリー  アンド  サンズ、チチェスター（１９９７年）（Ｈａｎｄｂｏｏｋ  ｏｆ  Ｃｏｎｄｕｃｔｉｖｅ  Ｍｏｌｅｃｕｌｅ  ａｎｄ  Ｐｏｌｙｍｅｒｓ，Ｖｏｌｓ．１−４、Ｈ．Ｓ．Ｎａｌｗａ，ｅｄ．，Ｊｏｈｎ  Ｗｉｌｅｙ  ａｎｄ  Ｓｏｎｓ，Ｃｈｉｃｈｅｓｔｅｒ（１９９７））に記載されているようなポリフェニレンビニレン誘導体、ポリ−パラ−フェニレン誘導体、ポリフルオレン誘導体、ポリチオフェン、ポリアセチレン、及び他の導電性ポリマー有機材料といったポリマー物質でもよい。
【００５８】
当業技術分野で周知のように、層の中には１つより多い機能を有してよいものがあることが理解されるだろう。例えば、発光層４５は発光ドーパントを含む正孔輸送層でもよい。発光層５０はＯＬＥＤデバイスの性能のための必要に応じて正孔輸送特性または電子輸送特性を有してもよい。正孔輸送層４０または電子輸送層５５、またはそれらの両方は、発光特性を有してもよい。こうした場合、上記に記載したものより少ない数の層でも望ましい放射特性のため十分なことがある。
【００５９】
上記で言及した有機材料は昇華のような気化処理を通じて適切に蒸着されるが、膜形成を改善するため、例えば必要に応じてバインダを加えた溶剤のような流体から蒸着してもよい。材料がポリマーである場合、溶剤蒸着は有用であるが、スパッタリングまたはドナー要素からの熱転写といった他の方法を使用してもよい。昇華によって蒸着される材料は、例えば米国特許第６，２３７，５２９号に記載のようなタンタル材料から構成されることの多い昇華器「ボート」から気化してもよく、またまずドナー支持体にコーティングしてから基板の近くで昇華させてもよい。材料が混合物である層は別個の気化ボートを利用してもよく、また材料を予備混合して単一のボートまたはドナー要素からコーティングしてもよい。見られるように、本発明の目的では、ドナー要素からのコーティングは発光層のために好適である。
【００６０】
また、電子注入層６０がカソードと電子輸送層との間に存在してもよい。電子注入材料の例は、アルカリまたはアルカリ土類金属、上記で言及したＬｉＦのようなハロゲン化アルカリ塩、またはアルカリまたはアルカリ土類金属でドープした有機層を含む。
【００６１】
カソード９０は、電子輸送層５５の上、または電子輸送層を使用しない場合発光層５０の上に形成する。光放射がアノードを通過する場合、カソード材料はほぼあらゆる導電性材料から構成されるものでよい。望ましい材料は下にある有機層との良好な接触を保証する良好な膜形成特性を有し、低電圧での電子の注入を促進し、良好な安定性を有する。有用なカソード材料は低仕事関数金属（＜３．０ｅＶ）または金属合金を含むことが多い。米国特許第４，８８５，２２１号に記載のように、１つの好適なカソード材料はＭｇ：Ａｇ合金から構成され、その際銀の割合は１〜２０％の範囲内である。カソード材料の別の適切な種類は、導電性金属の厚い層で上部を覆った低仕事関数金属または金属塩の薄い層から構成される二重層を含む。１つのこうしたカソードは、米国特許５，６７７，５７２号に記載のように、ＬｉＦの薄い層にＡｌの厚い層が続くものから構成する。他の有用なカソード材料の組み合わせは、米国特許第５，０５９，８６１号、第５，０５９，８６２号、及び第６，１４０，７６３号に記載のものを含むが、これらに制限されない。
【００６２】
光放射をカソード９０を通じて見る場合、カソードは透明またはほぼ透明でなければならない。こうした用途の場合、金属は薄くなければならないか、また透明な導電性酸化物を使用しなければならないか、またはこうした材料を含む。光学的に透明なカソードは、米国特許第５，７７６，６２３号に記載されている。カソード材料は、気化、スパッタリング、または化学蒸着によって蒸着してよい。必要な場合、スルーマスク蒸着、米国特許第５，２７６，３８０号及び欧州特許第ＥＰ  ０  ７３２  ８６８号に記載のもののような一体型シャドーマスキング、レーザーアブレーション、及び選択的化学蒸着を含むが、これらに制限されない多くの周知の方法を通じてパターン化を達成してもよい。
【００６３】
カソード９０はアノード３０ａ、３０ｂ、及び３０ｃから間隔を開けている、すなわち垂直に間隔を開けている。カソード９０はアクティブマトリックスデバイスの一部でもよく、その場合、ディスプレイ全体のための単一の電極である。代替的には、カソード９０はパッシブマトリックスデバイスの一部でもよく、その場合各カソード９０は画素のカラムを作動させることができ、カソード９０はアノード３０ａ、３０ｂ、及び３０ｃに直交するように配置する。
【００６４】
カソード材料は、気化、スパッタリング、または化学蒸着によって蒸着してよい。必要な場合、スルーマスク蒸着、米国特許第５，２７６，３８０号及び欧州特許第ＥＰ  ０  ７３２  ８６８号に記載のもののような一体型シャドーマスキング、レーザーアブレーション、及び選択的化学蒸着を含むが、これらに制限されない多くの周知の方法を通じてパターン化を達成してもよい。
【００６５】
ＯＬＥＤデバイス１０は、白色発光ＯＬＥＤデバイスとなるように構成する。すなわち、ＯＬＥＤデバイス１０は単一の白色発光層または結合した放射が白色光を形成する一連の２つかそれ以上の発光層を含んでよい。本発明を首尾よく実施できる有機ＥＬ要素７０の層の非常に多くの構成が存在する。白色光を生じる有機ＥＬ要素の層の例は、例えば、欧州特許第ＥＰ  １  １８７  ２３５号、米国特許出願第２００２／００２５４１９  Ａ１号、欧州特許第ＥＰ  １  １８２  ２４４号、及び米国特許第５，６８３，８２３号、第５，５０３，９１０号、第５，４０５，７０９号、及び第５，２８３，１８２号に記載されている。欧州特許第ＥＰ  １  １８７  ２３５Ａ１号に示されるように、スペクトルの可視領域で実質上連続するスペクトルを備えた白色発光有機ＥＬ要素は、例えば、
アノードの上に配置された正孔注入層３５、
正孔注入層３５の上に配置され、スペクトルの黄色領域の光を放射するため発光黄色ドーパントによってドープした正孔輸送層４０と、
ホスト材料と発光青色ドーパントとを含み、正孔輸送層４０の上に配置された青色発光層５０と、
電子輸送層５５と、
を含むことによって、白色光を集合的に放射する少なくとも２つの異なるドーパントを提供することによって達成してもよい。
【００６６】
こうした発光体は広い範囲の波長を生じるので、広帯域発光体としても知られ、結果として得られる放射光は広帯域光としても知られる。
【００６７】
図２は、本発明で使用できるコーティングしたドナー要素１００の構造の１つの実施形態の断面図を示す。ドナー要素１００は、非転写表面１０５を備える可撓性ドナー支持体１１５と、ドナー支持体１１５の上に形成された層とを含む。ドナー支持体１１５は、少なくとも以下の要求を満たすいくつかの材料の何れかから製造してよい。ドナー支持体は、一側面を加圧された光熱誘発型転写ステップの際、及び水蒸気のような揮発成分を除去するよう企図される何らかの前処理加熱ステップの際、構造的完全性を維持できなければならない。さらに、ドナー支持体は、有機ドナー材料の比較的薄いコーティングを１つの表面の上に受け取り、コーティングした支持体の予想される貯蔵期間中劣化することなくこのコーティングを保持できなければならない。こうした要求を満たす支持材料は、例えば、金属箔、支持体の上にコーティングした転写性有機ドナー材料の転写を発生させると予想される支持体の温度値より高いガラス転移温度値を示すある種のプラスチック箔、及び繊維強化プラスチック箔を含む。適切な支持材料は周知の工学的アプローチに応じて選択すればよいが、選択する支持材料のいくつかの態様は、本発明を実施する際有用なドナー支持体として構成する際さらに検討する価値があることが認識されるだろう。例えば、支持体は、転写性有機材料によってプレコーティングする前に、多段階清掃と表面準備処理が必要なことがある。
【００６８】
支持材料が放射透過性材料である場合、放射吸収性材料を支持体またはその表面に組み込むことは、適切なフラッシュランプからの放射の閃光または適切なレーザーからのレーザー光を使用する時、ドナー支持体をより有効に加熱し、それに対応して支持体から基板への転写性有機発光材料の転写を向上させる上で有利なことがある。こうした場合、ドナー支持体１１５をまず、熱を生じるスペクトルの所定の部分の放射を吸収することのできる放射吸収材料１２０によって均一にコーティングする。放射吸収材料１２０はスペクトルの所定の部分の放射を吸収し熱を生じることができる。放射吸収材料１２０は、米国特許第５，５７８，４１６号で規定された染料のような染料、炭素のような顔料、またはニッケル、チタン、等のような金属でもよい。
【００６９】
ドナー支持体１１５を、転写表面１１０を備える転写性発光材料１２５によって均一にコーティングした。発光材料１２５は、上記のように発光特性を有するように１つかそれ以上のドーパントによってドープされているものならば、正孔輸送材料、電子輸送材料、またはホスト材料を含んでもよい。発光材料１２５は単一層として図示されているが、実施形態により、望ましい発光層の性能のための必要に応じて、２つかそれ以上の着色剤成分を含んでもよい。例えば、発光層１２５の第１の層は発光黄色ドーパントを含んでもよく、発光層１２５の第２の層は発光青色ドーパントを含んでもよい。共に、２つの層は白色発光ＯＬＥＤデバイスを形成することができる。
【００７０】
ここで図３を参照すると、本発明で使用する装置の１つの実施形態の断面図が見られるが、そこでは熱転写性発光材料、例えば発光材料１２５を可撓性ドナー支持体に転写することができ、発光材料を基板に転写できるように、結果として得られるドナー要素をＯＬＥＤ基板に対する転写位置に移動させることができる。本実施形態の真空コータ１５０はコーティングチャンバ１５０ａ及び転写チャンバ１５０ｂを含む。両者は真空ポンプ１５５によって真空下に保持されロードロック１５８によって接続される。真空コータ１５０は、チャンバに新しいコーティングしていないドナー支持体１１５を装填するために使用するロードロック１５６を含む。また、真空コータ１５０は、使用済みのドナー要素１００を取り出すために使用するロードロック１５７を含む。真空コータ１５０の内部は、コーティングチャンバ１５０ａ内のコーティングステーション１６０及び転写チャンバ１５０ｂ内の転写ステーション１７０を含む。
【００７１】
ドナー支持体１１５をロードロック１５６によって真空コータ１５０のコーティングチャンバ１５０ａに導入する。ドナー支持体１１５は必要に応じて支持体１７２によって支持してもよい。ドナー支持体１１５は、機械的手段によって、コーティング装置１８０を含むコーティングステーション１６０に移送する。コーティング装置１８０を作動させ（例えば、望ましいコーティング材料を加熱して気化させ）、ドナー支持体１１５を発光材料によって均一にコーティングし、ドナー要素１００、すなわちコーティングしたドナー支持体とする。
【００７２】
基板２０をロードロック１５７を介して真空コータ１５０の転写チャンバ１５０ｂに導入し、機械的手段によって転写装置１８５に移送する。これはドナー支持体１１５の導入の前、後、または導入時に行ってもよい。転写装置１８５は便宜上閉じた状態で図示しているが、ドナー要素１００及び基板２０の装填及び取り出しが行われる開いた状態をも有している。ドナー要素１００は、機械的手段によってコーティングステーション１６０からロードロック１５８を通じて転写ステーション１７０に移送する。ドナー要素１００及び基板２０を転写位置に移動させる、すなわち、「ＯＬＥＤデバイスの層を形成するドナーからの有機材料の転写を可能にする装置（Ａｐｐａｒａｔｕｓ  ｆｏｒ  Ｐｅｒｍｉｔｔｉｎｇ  Ｔｒａｎｓｆｅｒ  ｏｆ  Ｏｒｇａｎｉｃ  Ｍａｔｅｒｉａｌ  Ｆｒｏｍ  ａ  Ｄｏｎｏｒ  ｔｏ  Ｆｏｒｍ  ａ  Ｌａｙｅｒ  ｉｎ  ａｎ  ＯＬＥＤ  Ｄｅｖｉｃｅ）」という名称の、ブラッドリー  Ａ．フィリップス（Ｂｒａｄｌｅｙ  Ａ．Ｐｈｉｌｌｉｐｓ）他による２００１年１２月１２日出願の、同じ譲受人に譲受された米国特許出願第１０／０２１，４１０号に記載のように、ドナー要素１００のコーティングした側を基板２０の受け取り側表面に密接して配置し、圧力チャンバ１８２内の流体圧力のような手段によってその位置に保持する。そして、透明な部分１８３を通じたレーザー１６５からのレーザービーム１７５によるなどの放射の印加によって、ドナー要素１００を加熱する。フィリップス（Ｐｈｉｌｌｉｐｓ）他による記載のように、ドナー要素１００を放射によって加熱し、コーティングした発光材料１２５をドナー要素１００から基板２０に転写する。本発明では、発光材料１２５の層全体が基板２０に転写されるので、発光層１２５をパターン化して転写する必要はない。層全体を転写するため、レーザー１６５のような正確な放射源を有する必要がないことが理解されるだろう。例えば、広範囲のフラッシュランプを使用してもよい。
【００７３】
照射の完了後、転写装置１８５を開き、ドナー要素１００及び基板２０をロードロック１５７を通じて取り出せばよい。代替的には、ドナー要素１００をロードロック１５７を通じて取り出し、基板２０は定位置に残してもよい。そして、基板２０と新しいドナー要素１００を使用して転写処理を繰り返してもよい。
【００７４】
この処置に対する変形を行ってもよいことが明らかであろう。基板２０は、コーティングステーション１６０で、ＯＬＥＤ製造の際有用な材料の追加の層によってコーティングしてもよい。こうしたコーティングは、放射に誘発される転写の前、後、または前後両方に行ってもよい。例えば、基板２０には、コーティングステーション１６０で正孔輸送層４０、転写ステーション１７０で発光材料、及びコーティングステーション１６０で電子輸送層５５を順次塗布してもよい。
【００７５】
ここで図４を参照すると、本発明で使用する装置の別の実施形態の断面図が示されるが、そこではドナー要素は、発光材料を基板に転写できるようにＯＬＥＤ基板に対する転写位置に移動できる可撓性のウェブである。転写装置１９８は、同じ譲受人に譲受された米国特許第６，６９５，０３０号でブラッドリー  Ａ．フィリップス（Ｂｒａｄｌｅｙ  Ａ．Ｐｈｉｌｌｉｐｓ）他によって詳細に記載されている。転写装置１９８は閉じた位置で図示されているが、ＯＬＥＤ基板２０の装填及び取り出しを行い可撓性ウェブ１９０を移動するための開いた位置をも有する。可撓性ウェブ１９０は発光材料１２５によってプレコーティングして当初ドナーロール１９２に貯蔵し、転写装置１９８の動作の際移動方向１９６の巻き取りロール１９３に供給する。真空チャンバ１９５は真空ポンプ１５５によって真空下に保持する。透明な部分１８３は、可撓性ウェブ１９０をＯＬＥＤ基板２０との転写位置に保持する圧力チャンバ１８２の一部を形成する。転写位置とは、可撓性ウェブ１９０及びＯＬＥＤ基板２０が互いに直接接触するかまたは管理された離隔状態にあるような相対位置に保持されることを意味する。可撓性ウェブ１９０の非転写表面１０５に対する、レーザー１６５からのレーザービーム１７５によるなどの可撓性ウェブ１９０の照射によって、基板２０上にすでにコーティングされた何らかの他の層（例えば、正孔輸送層４０）の上への、可撓性ウェブ１９０の転写表面１１０からＯＬＥＤ基板２０への発光材料１２５の転写が行われる。
【００７６】
可撓性ウェブ１９０は、一連のＯＬＥＤ基板２０に転写するため単一層の転写性発光材料１２５によってコーティングしてもよい。代替実施形態では、可撓性ウェブ１９０は、各々少なくとも基板２０と同じ大きさの、転写性発光材料１２５の一連のコーティングしたパッチを有してもよい。各パッチを順次ＯＬＥＤ基板２０との転写位置に移動して放射によって加熱して材料の転写を行ってもよい。この場合、発光材料１２５の２つかそれ以上の層をＯＬＥＤ基板２０に順次転写してもよい。異なるパッチは異なる発光材料を含んでもよい。例えば、転写性発光材料１２５の第１のコーティングしたパッチは黄色発光層を形成する発光黄色ドーパントを含んでもよく、転写性発光材料１２５の第２のコーティングしたパッチは青色発光層を形成する発光青色ドーパントを含んでもよい。共に、２つの層は白色光を放射することのできる発光ＯＬＥＤデバイスを備えてもよい。
【００７７】
代替実施形態では、可撓性ウェブ１９０は連続シートでもよい。これは、真空チャンバ１９５または関連チャンバ内の可撓性ウェブ１９０のためのコーティング及び清掃ステーションの使用によって達成してもよい。こうした装置は、同じ譲受人に譲受された米国特許第６，５５５，２８４号でボロソン（Ｂｏｒｏｓｏｎ）他によって記載されている。
【００７８】
ここで図５を参照すると、本発明に係るＯＬＥＤデバイスを製造する方法の１つの実施形態の構成図が示される。開始時点（ステップ２００）で、ＯＬＥＤ基板２０の１つの表面の上にカラーフィルタアレイ（例えば、カラーフィルタ２５ａ、２５ｂ、及び２５ｃ）を形成する（ステップ２０５）。そして、基板２０の同じ表面または第２の表面の上に気化処理によって一連のアノード（例えば、アノード３０ａ、３０ｂ、及び３０ｃ）を形成し（ステップ２１０）、その後アノードの表面の上に気化処理によって正孔輸送層４０を形成する（ステップ２１５）。
【００７９】
別のステーション、または別の装置では、ＯＬＥＤデバイス中に白色発光層を形成することのできる熱転写性材料をドナー支持体１１５に転写することによってドナー支持体１１５を発光材料１２５の層によってコーティングし（ステップ２２０）、ドナー要素１００、すなわちコーティングしたドナー支持体を形成する。そして、コーティングしたドナー支持体を検査する（ステップ２２５）。コーティングしたドナー支持体１００の検査は、「ＯＬＥＤデバイスにおける潜在的欠陥の修正（“Ｃｏｒｒｅｃｔｉｎｇ  Ｐｏｔｅｎｔｉａｌ  Ｄｅｆｅｃｔｓ  ｉｎ  ａｎ  ＯＬＥＤ  Ｄｅｖｉｃｅ”）」という名称の、ギアナ  Ｍ．フェラン（Ｇｉａｎａ  Ｍ．Ｐｈｅｌａｎ）他による２００３年８月２５日出願の、同じ譲受人に譲受された米国特許出願第１０／６４７，４９９号で教示されるような現場での分光エリプソメトリーまたは他の方法によるなどの、様々な方法によって行ってよい。コーティングしたドナー支持体１００の品質がＯＬＥＤデバイスを製造するために不十分な場合（ステップ２３０）、ドナー要素を不合格とし別のドナー支持体１１５をコーティングする。コーティングしたドナー支持体１００の品質がＯＬＥＤデバイスを製造するために十分な場合、次の材料転写ステップに進む。ステップ２２０〜２３０は、ステップ２０５〜２１５の前、後、またはそれらと同時に行ってもよい。
【００８０】
そして、ドナー要素１００をＯＬＥＤ基板２０の正孔輸送層４０との転写位置に移動する（ステップ２３５）。そして、レーザービーム１７５のような放射による処理によって発光材料１２５をドナー要素１００からＯＬＥＤ基板２０に転写し（ステップ２４０）、発光層（例えば、発光層５０）を形成する。発光材料１２５が２つかそれ以上の転写性着色剤成分、例えば発光黄色ドーパントを備えた層と発光青色ドーパントを備えた層との混合物を備える場合、それらはこの処理によって転写すればＯＬＥＤデバイスのための単一の白色発光層を形成することができる。コーティングすべき発光層がさらに存在する場合（ステップ２４５）、ステップ２３５〜２４０を繰り返す。これは、ステップ２３５で新しいドナー要素１００を基板２０との転写位置に移動することによって行えばよい。コーティングしたドナー支持体が可撓性ウェブ１９０の形態である場合、転写性発光材料１２５の一連のコーティングしたパッチを順次転写位置に移動し（ステップ２３５）放射によって加熱して材料転写を発生させ（ステップ２４０）、白色光を放射することのできる発光層を形成すればよい。コーティングすべき発光層がそれ以上存在しない場合、気化処理によってＯＬＥＤデバイス１０の発光層５０の上にカソード９０をコーティングする（ステップ２５０）。処理は転写ステーション２５５で終了する。他のステップも可能である。例えば、すでに記載したような正孔注入層３５をステップ２１０及び２１５の間に蒸着してもよい。電子輸送層５５及び／または電子注入層６０をステップ２４５及び２５０の間に蒸着してもよい。
【図面の簡単な説明】
【００８１】
【図１】本発明の第１の実施形態によって準備できるＯＬＥＤデバイスの断面図である。
【図２】本発明で使用できるドナー要素の構造の断面図を示す。
【図３】熱転写性発光材料を可撓性ドナー支持体に転写でき、発光材料を基板に転写できるように、結果として得られるドナー要素をＯＬＥＤ基板に対する転写位置に移動できる、本発明で使用する装置の１つの実施形態の断面図を示す。
【図４】ドナー要素が、発光材料を基板に転写できるようにＯＬＥＤ基板に対する転写位置に移動できるウェブである、本発明で使用する装置の別の実施形態の断面図を示す。
【図５】本発明を実施する方法の１つの実施形態の構成図である。
【符号の説明】
【００８２】
１０    ＯＬＥＤデバイス
２０    基板
２５ａ    赤色フィルタ
２５ｂ    緑色フィルタ
２５ｃ    青色フィルタ
３０ａ    アノード
３０ｂ    アノード
３０ｃ    アノード
３５    正孔注入層
４０    正孔輸送層
４５    発光層
５０    発光層
５５    電子輸送層
６０    電子注入層
７０    有機ＥＬ要素
９０    カソード
１００    ドナー要素またはコーティングしたドナー支持体
１０５    非転写表面
１１０    転写表面
１１５    ドナー支持体
１２０    放射吸収材料
１２５    発光材料
１５０    真空コータ
１５０ａ    コーティングチャンバ
１５０ｂ    転写チャンバ
１５５    真空ポンプ
１５６    ロードロック
１５７    ロードロック
１５８    ロードロック
１６０    コーティングステーション
１６５    レーザー
１７０    転写ステーション
１７２    支持体
１７５    レーザービーム
１８０    コーティング装置
１８２    圧力チャンバ
１８３    透明な部分
１８５    転写装置
１９０    可撓性ウェブ
１９２    ドナーロール
１９３    巻き取りロール
１９５    真空チャンバ
１９６    移動方向
１９８    転写装置
２００    ブロック
２０５    ブロック
２１０    ブロック
２１５    ブロック
２２０    ブロック
２２５    ブロック
２３０    ブロック
２３５    ブロック
２４０    ブロック
２４５    ブロック
２５０    ブロック
２５５    ブロック
【図１】
2007518228.tif 000014
【図２】
2007518228.tif 000015
【図３】
2007518228.tif 000016
【図４】
2007518228.tif 000017
【図５】
2007518228.tif 000018
【国際調査報告】
2007518228.tif 000019
2007518228.tif 000020
2007518228.tif 000021